(57)【特許請求の範囲】
【請求項１】
オキシアルキレン基含有ポリビニルアルコール系樹脂（Ａ）及びカチオン性基含有ポリビニルアルコール系樹脂（Ｂ）を含有してなる樹脂組成物であって、かつ該樹脂組成物の１５重量％水溶液の透明度（ＪＩＳ  Ｋ６７２６に準拠）が５０％以上であることを特徴とする記録シート用樹脂組成物。
【請求項２】
カチオン性基が４級アンモニウム塩基であることを特徴とする請求項１記載の記録シート用樹脂組成物。
【請求項３】
オキシアルキレン基含有ポリビニルアルコール系樹脂（Ａ）が０．２〜３０モル％のオキシアルキレン基を含有してなることを特徴とする請求項１または２記載の記録シート用樹脂組成物。
【請求項４】
カチオン性基含有ポリビニルアルコール系樹脂（Ｂ）が０．３〜１０モル％のカチオン性基を含有してなることを特徴とする請求項１〜３いずれか記載の記録シート用樹脂組成物。
【請求項５】
オキシアルキレン基含有ポリビニルアルコール系樹脂（Ａ）及びカチオン性基含有ポリビニルアルコール系樹脂（Ｂ）のケン化度の差が１０モル％以内であることを特徴とする請求項１〜４いずれか記載の記録シート用樹脂組成物。
【発明の詳細な説明】
【０００１】
【発明の属する技術分野】
本発明は、インクジェット方式、オフセット方式、フレキソ方式、感熱方式等により印字・印刷される記録シート用の樹脂組成物に関し、さらに詳しくは、インク受理性、にじみ防止性、光沢性、耐候性等の印刷適性に優れた記録シート用樹脂組成物に関する。
【０００２】
【従来の技術】
従来より、インクジェット方式、オフセット方式、フレキソ方式、感熱方式等により印字・印刷される記録シート用の印刷性能を向上させるために、シート基材表面に特定のコーティング層（インク受容層）を設けることが検討されている。
【０００３】
たとえば、▲１▼特開昭６１−１０４８３号公報には、インク受容性及び記録画像の鮮明性等の改善を目的として、該層にポリビニルアルコールのカチオン変性物を用いることが、▲２▼特開平１０−３０９７８０号公報には、インク吸収性、耐水性、画像の解像度、耐ブロッキング性等の改善を目的として、該層にアルキレンオキサイド変性のポリビニルアルコール系樹脂を用いることが、▲３▼特開２００１−１２１８１４号公報には、画像均一性、鮮明性、耐水性等の改善を目的として、該層に架橋性基含有アクリル共重合体とポリビニルアルコール系樹脂の組成物を用いることが、それぞれ記載されている。
【０００４】
【発明が解決しようとする課題】
しかしながら、上記の各公報に記載の内容を詳細に検討したところ、▲１▼については、光沢性や耐候性に改善の余地があり、▲２▼については、塗工層がにじんで画像安定性が低下することがあり、さらに▲３▼についても光沢性や耐候性に改善の余地があることが判明し、インク受理性、にじみ防止性、光沢性、耐候性のすべてに優れたコーティング用樹脂組成物が望まれるところである。
すなわち、本発明の目的とするところは、インク受理性、にじみ防止性、光沢性、耐候性等の印刷適性に優れた記録シート用樹脂組成物を提供することにある。
【０００５】
【問題を解決するための手段】
そこで、本発明者は、かかる目的を達成するために鋭意研究を重ねた結果、オキシアルキレン基含有ポリビニルアルコール系樹脂（Ａ）及びカチオン性基含有ポリビニルアルコール系樹脂（Ｂ）を含有してなる樹脂組成物であって、かつ該樹脂組成物の１５重量％水溶液の透明度（ＪＩＳ  Ｋ６７２６に準拠）が５０％以上である記録シート用樹脂組成物が、上記の目的に合致することを見出し本発明を完成するに至った。
【０００６】
【発明の実施の形態】
本発明を以下に詳しく説明する。
【０００７】
本発明に用いられるオキシアルキレン基含有ポリビニルアルコール系樹脂（Ａ）とは、下記一般式（１）で示されるオキシアルキレン基を含有するポリビニルアルコール系樹脂で、より具体的には該一般式（１）で示されるオキシアルキレン基を含有する不飽和単量体とビニルエステル系化合物との共重合体をケン化することによって得られる。
【０００８】
0005159008.tif 000002
【０００９】
〔但し、Ｒ1、Ｒ2は水素又はアルキル基（特にメチル基又はエチル基）、Ｒ3は水素又はアルキル基又はアルキルアミド基、ｎは正の整数〕
【００１０】
オキシアルキレン基を有する不飽和単量体としては次のようなものが例示されるが、本発明ではこれらのみに限定されるものではない。
［（メタ）アクリル酸エステル型］
【００１１】
0005159008.tif 000003
【００１２】
上記一般式（２）で示される （但し、Ｒは水素又はメチル基、Ｒ1，Ｒ2はそれぞれ水素又はアルキル基、Ｒ3は水素又はアルキル基又はアルキルアミド基、Ａはアルキレン基、置換アルキレン基、フェニレン基、置換フェニレン基のいずれか、ｍは０又は１以上の整数、ｎは１〜１００の整数）もので、具体的にはポリオキシエチレン（メタ）アクリレート、ポリオキシプロピレン（メタ）アクリレート等が挙げられる。
［（メタ）アクリル酸アミド型］
【００１３】
0005159008.tif 000004
【００１４】
上記一般式（３）で示される（但し、Ｒ4は水素又はアルキル基又は下記一般式（４）で示されるもの、Ａ，Ｒ，Ｒ1，Ｒ2，Ｒ3，ｍ，ｎは前記と同様）もので、具体的にはポリオキシエチレン（メタ）アクリル酸アミド、ポリオキシプロピレン（メタ）アクリル酸アミド、ポリオキシエチレン（１−（メタ）アクリルアミド−１,１−ジメチルプロピル）エステル等が挙げられる。
【００１５】
0005159008.tif 000005
【００１６】
〔但しＲ1、Ｒ2，Ｒ3は上記と同様、ｎは１〜３００の整数を示す〕
［（メタ）アリルアルコール型］
【００１７】
0005159008.tif 000006
【００１８】
上記一般式（５）で示される（Ｒ，Ｒ1，Ｒ2，Ｒ3，ｎは前記と同様）もので、具体的にはポリオキシエチレン（メタ）アリルエーテル、ポリオキシプロピレン（メタ）アリルエーテル等が挙げられる。
［ビニルエーテル型］
【００１９】
0005159008.tif 000007
【００２０】
上記一般式（６）で示される（Ａ，Ｒ1，Ｒ2，ｍ，ｎは前記と同様）もので、具体的にはポリオキシエチレンビニルエーテル、ポリオキシプロピレンビニルエーテル等が挙げられる。
上記のオキシアルキレン基を有する不飽和単量体の中で（メタ）アルコール型のものが好適に使用される。
【００２１】
また、ポリオキシエチレンアリルアミン、ポリオキシプロピレンアリルアミン等のポリオキシアルキレンアリルアミン、ポリオキシエチレンビニルアミン、ポリオキシプロピレンビニルアミン等のポリオキシアルキレンビニルアミン等を用いることも可能である。
【００２２】
上記のオキシアルキレン基を有する不飽和単量体と共重合されるビニルエステル系化合物としては、ギ酸ビニル、酢酸ビニル、トリフルオロ酢酸ビニル、プロピオン酸ビニル、酪酸ビニル、カプリン酸ビニル、ラウリル酸ビニル、バーサティック酸ビニル、パルミチン酸ビニル、ステアリン酸ビニル等が単独又は併用で用いられるが実用上は酢酸ビニルが好適である。
【００２３】
上記の共重合を行うに当たっては、特に制限はなく公知の重合方法が任意に用いられるが、普通メタノール、エタノールあるいはイソプロピルアルコール等のアルコールを溶媒とする溶液重合が実施される。勿論、乳化重合、懸濁重合も可能である。かかる溶液重合において単量体の仕込み方法としては、まずビニルエステル系化合物の全量と前記のオキシアルキレン基を有する不飽和単量体の一部を仕込み、重合を開始し、残りの不飽和単量体を重合期間中に連続的に又は分割的に添加する方法、前者を一括仕込みする方法等任意の手段を用いて良い。共重合反応は、アゾビスイソブチロニトリル、過酸化アセチル、過酸化ベンゾイル、過酸化ラウロイルなどの公知のラジカル重合触媒や公知の各種低温活性触媒を用いて行われる。又反応温度は３５℃〜沸点程度の範囲から選択される。
【００２４】
得られた共重合体は、次いでケン化されるのであるが、かかるケン化に当たっては、アルカリケン化又は酸ケン化のいずれも採用できるが、工業的には該共重合体をアルコールに溶解してアルカリ触媒の存在下に行なわれる。該アルコールとしてはメタノール、エタノール、ブタノール等が挙げられる。アルコール中の共重合体の濃度は２０〜５０重量％の範囲から選ばれる。また、必要に応じて、０．３〜１０重量％程度の水を加えても良く、更には、ケン化時の溶媒の誘電率制御の目的で酢酸メチル等の各種エステル類やベンゼン、ヘキサン、ＤＭＳＯ等の各種溶剤類を添加しても良い。
【００２５】
ケン化触媒としては水酸化ナトリウム、水酸化カリウム、ナトリウムメチラート、ナトリウムエチラート、カリウムメチラート等のアルカリ金属の水酸化物やアルコラートの如きアルカリ触媒を具体的に挙げることができ、かかる触媒の使用量はビニルエステル系化合物に対して１〜１００ミリモル当量にすることが好ましい。
【００２６】
かくしてオキシアルキレン基含有ポリビニルアルコール系樹脂（Ａ）が得られるわけであるが、本発明においては、オキシアルキレン基の含有量を０．１〜３０モル％（さらには０．５〜２５モル％、特には１．０〜２０モル％）とすることが好ましく、かかる含有量が０．１モル％未満ではインク受理性が低下したり、にじみやすくなる傾向にあり、逆に３０モル％を越えると耐候性や耐水性が低下する傾向にあり好ましくない。
【００２７】
また、かかるオキシアルキレン基含有ポリビニルアルコール系樹脂（Ａ）の（酢酸ビニル成分の）ケン化度は特に限定されないが、５０〜１００モル％（さらには７０〜１００モル％）が好ましく、かかるケン化度が５０モル％未満ではインク受理性や耐候性が低下する傾向にあり好ましくない。
【００２８】
平均重合度についても特に限定されないが、５０〜３０００（さらには１０００〜２５００）が好ましく、かかる平均重合度が５０未満では、皮膜形成性が悪く、塗工した記録シート表面にべたつき等が残って記録シートがブロッキングを起こしたり、逆に３０００を越えると、塗工時の塗工液の粘度が上がりすぎて作業性が低下したり、塗工表面が平滑にならず好ましくない。
【００２９】
一方、本発明で用いるカチオン性基含有ポリビニルアルコール系樹脂（Ｂ）とは、カチオン性基を有する不飽和単量体と上記のビニルエステル系化合物との共重合体を上記と同様にケン化することによって得られるものである。
【００３０】
かかる不飽和単量体としては、トリメチル−（メタアクリルアミド）−アンモニウムクロライド、ヒドロキシエチルトリメチルアンモニウムクロライド、ジメチルジアリルアンモニウムクロライド、トリメチル−（３−アクリルアミド−３−ジメチルプロピル）−アンモニウムクロライド、３−アクリルアミドプロピルトリメチルアンモニウムクロライド、３−メタクリルアミドプロピルトリメチルアンモニウムクロライド、Ｎ−（３−アリルオキシ−２−ヒドロキシプロピル）ジメチルアミン等の４級アンモニウム塩、Ｎ−（４−アリルオキシ−３−ヒドロキシブチル）ジエチルアミン等の４級アンモニウム塩、アクリルアミド、Ｎ−メチルアクリルアミド、Ｎ−エチルアクリルアミド、Ｎ，Ｎ−ジメチルアクリルアミド、ジアセトンアクリルアミド、Ｎ−メチロールアクリルアミド、メタクリルアミド、Ｎ−メチルメタクリルアミド、Ｎ−エチルメタクリルアミド、Ｎ−メチロールメタクリルアミド等の４級アンモニウム塩が挙げられる。
【００３１】
かかるカチオン性基含有ポリビニルアルコール系樹脂（Ｂ）のカチオン性基の含有量は０．３〜１０モル％（さらには０．５〜８モル％）とすることが好ましく、かかる含有量が０．３モル％未満では画像安定性、耐水性、解像度等が低下し、逆に１０モル％を越えると形成皮膜の（記録シート）基材との接着性が低下したり、耐候性が低下する傾向にあり好ましくない。
【００３２】
また、かかるカチオン性基含有ポリビニルアルコール系樹脂（Ｂ）の（酢酸ビニル成分の）ケン化度も特に限定されないが、上記ポリビニルアルコール系樹脂（Ａ）と同様の理由により、５０〜１００モル％（さらには７０〜１００モル％）が好ましい。
【００３３】
また、平均重合度についても特に限定されないが、上記ポリビニルアルコール系樹脂（Ａ）と同様の理由により、５０〜３０００（さらには１００〜２５００）が好ましい。
【００３４】
本発明の記録シート用樹脂組成物は、上記の如き（Ａ）及び（Ｂ）成分を含有することを特徴とするものであるが、さらには該樹脂組成物の１５重量％水溶液の透明度が５０％以上（さらには６０％以上）であることが必要で、かかる透明度が５０％未満では本発明の目的を達成することはできない。
ここで言う透明度とは、樹脂組成物の１５重量％水溶液をＪＩＳ  Ｋ６７２６に準拠して測定したものである。
【００３５】
該樹脂組成物の透明度を５０％以上にする方策としては特に制限はなく、たとえば、上記に記載したが、▲１▼（Ａ）成分のオキシアルキレン基の含有量を０．２〜３０モル％にする方法、▲２▼（Ｂ）成分のカチオン性基の含有量を０．３〜１０モル％にする方法を挙げることができ、さらには▲３▼含有される（Ａ）成分と（Ｂ）成分のケン化度の差を１０モル％以内（さらには５モル％以内）にする方法、▲４▼（Ａ）及び（Ｂ）成分のケン化度をそれぞれ６０モル％以上にする方法等を挙げることができる。
【００３６】
また、（Ａ）及び（Ｂ）成分の含有割合は特に限定されないが、その含有割合（Ａ／Ｂ）を９９／１〜１／９９（さらには９０／１０〜１０／９０）（重量比）とすることが好ましく、かかる含有割合が１／９９未満では耐候性が低下する傾向にあり、逆に９９／１を越えると塗工層がにじんで画像安定性が低下して好ましくない。
【００３７】
かくして、本発明の記録シート用樹脂組成物が得られるわけであるが、該樹脂組成物には、上記の（Ａ）及び（Ｂ）成分以外にも必要に応じて、無機充填剤（合成シリカ、コロイダルシリカ、アルミナ等）、消泡剤、離型剤、界面活性剤（シリコン系、フッ素系、ポリエチレングリコール系等）、防腐剤、防虫剤、防錆剤、増粘剤等の公知の添加剤を添加することもでき、また本発明の特徴を損なわない範囲であれば他の紙加工剤、例えば、従来公知の他のポリビニルアルコール、澱粉、カルボキシメチルセルロース、アクリル系ラテックス、ＳＢＲラテックス等の樹脂も混合することができる。
【００３８】
本発明の樹脂組成物が適用される記録シート基材としては、たとえば、上質紙、中質紙、（セミ）グラシン紙、光沢紙、（樹脂）コート紙、合成紙、ＰＥＴシート、ＰＶＣシート、ＰＥＮ（ポリエチレンナフタレート）シート、ＰＥＴフイルム、ＰＶＣフイルム、ＰＥＮフイルムなどを挙げることができるが、これらに限定されるものではない。
【００３９】
本発明の樹脂組成物を記録シートに適用するにあたっては、記録シート基材に、該樹脂組成物を塗工すればよく、かかる塗工にあたっては、サイズプレスコート、ロールコーター法、エヤードクター法、ブレードコーター法、ゲートロールコーター法等の公知の任意の方法が採用されるが、該樹脂組成物を塗工するときは、固形分が１〜７０重量％（更には２〜６０重量％、特に５〜５０重量％）の水溶液とすることが好ましく、かかる固形分が、１重量％未満では、付着量が少なく、印画濃度や表面紙力強度も低く実用性に乏しいものとなり、逆に７０重量％を越えると塗工液の粘度が高くなるため、塗工が困難になり、また塗工斑も生じるために好ましくない。基材に塗工される樹脂組成物の塗布量は、固形分換算で０．１〜４０ｇ／ｍ2、特に好ましくは０．５〜２０ｇ／ｍ2程度になるようにするのが適当である。
【００４０】
本発明の樹脂組成物が塗工された表面には、必要に応じて、ポリビニルアルコール系樹脂等からなるトップコート層を設けることも可能である。
【００４１】
かくして本発明の樹脂組成物が塗工された記録シートは、表面に良好なインク受理層が形成され、印刷適性（インク受理性、にじみ防止性、光沢性、耐候性）に優れた記録シートを得ることができる。
【００４２】
【実施例】
以下、実施例を挙げて本発明を具体的に説明する。
尚、実施例中、「部」、「％」とあるのは、特にことわりのない限り重量基準を示す。
【００４３】
実施例１
オキシエチレン基（平均鎖長ｎ＝２０のポリオキシエチレンアリルエーテルで変性）含有量３モル％、ケン化度８５モル％、平均重合度１２００のポリビニルアルコール系樹脂（Ａ）６０部及び４級アンモニウム塩基（ヒドロキシエチルトリメチルアンモニウムクロライドで変性）含有量１モル％、ケン化度８２モル％、平均重合度１７００のポリビニルアルコール系樹脂（Ｂ）４０部からなる固形分濃度１５％の水溶液を作製して、その透明度をＪＩＳ  Ｋ６７２６に準拠して測定したところ、８５％であった。
【００４４】
ついで、上記の１５％水溶液にコロイダルシリカ（日産化学社製『スノーテックス』）を樹脂組成物に１００部に対して２００部になるように添加してから、坪量６５ｇ／ｍ2の上質紙にアプリケーターにて塗布量１０ｇ／ｍ2（固形分換算）になるように該樹脂組成物を塗工した後、１１０℃で２分間乾燥させて記録シート（ａ）を得た。また、透明度９６％のＰＥＴフィルム（厚さ１００μｍ）にも同様にして、該樹脂組成物を塗工して同様に乾燥させて記録シート（ｂ）を得た。
【００４５】
得られた記録シート（ａ）及び（ｂ）について、以下の評価を行った。
【００４６】
（インク受理性）
得られた記録シートに、インクジェットプリンター（セイコーエプソン社製『ＰＭ−７７０Ｃ』）でイエロー、シアン、マゼンダの各色を記録（印字）して、２０℃，６５％ＲＨで２０秒間放置後、その記録面に別の未記録の記録シートを重ねて、５ｇ／10ｃｍ2の荷重を３０秒間かけて、未記録の記録シートへのインクの付着具合を目視観察して以下の通り評価した。
○・・・全くインクの付着が認められない
△・・・わずかにインクの痕跡が認められる
×・・・明らかにインクの付着が認められる
【００４７】
（にじみ性）
得られた記録シートに、上記と同様のインクジェットプリンターを用いてマゼンダ単色で印字後、その上から、シアンインクで約１ｍｍ幅の線を印刷して、該線の境界域でのにじみ具合を顕微鏡で観察して以下の通り評価した。
○・・・インク幅に対してにじみ幅の発生割合が１０％未満
△・・・                〃                が１０〜３０％未満
×・・・                〃                が３０％以上
【００４８】
（光沢度）
得られた記録シートに、上記と同様にマゼンダ単色でベタ印字後、２０℃，６５％ＲＨで７２時間放置後、印字部分の光沢度を変角光度計（日本電色工業社製『ＶＧ−Σ８０』）で測定した。
【００４９】
（耐候性）
得られた記録シートに、上記と同様にマゼンダ単色でベタ印字後、４０℃，９０％ＲＨで１０日間放置後、印字部分の印字濃度をマクベス濃度計（マクベス社製『ＲＤ９１４型』）で測定して、１０日間放置前（印字後、２０℃，６５％ＲＨで１時間後）の印字濃度との差を求めた。
【００５０】
実施例２
オキシエチレン基（平均鎖長ｎ＝１０のポリオキシエチレンアリルエーテルで変性）含有量１３モル％、ケン化度９２モル％、平均重合度６００のポリビニルアルコール系樹脂（Ａ）８５部及び４級アンモニウム基［トリメチル−（３−アクリルアミド−３−ジメチルプロピル）−アンモニウムクロライドで変性］含有量４モル％、ケン化度９６モル％、平均重合度１４００のポリビニルアルコール系樹脂（Ｂ）１５部からなる固形分濃度１５％の水溶液を作製して、その透明度をＪＩＳ  Ｋ６７２６に準拠して測定したところ、８８％であった。
ついで、実施例１と同様に記録シート（ａ）及び（ｂ）を作製して同様に評価を行った。
【００５１】
実施例３
オキシエチレン基（平均鎖長ｎ＝５のポリオキシエチレンアリルエーテルで変性）含有量６モル％、ケン化度８８モル％、平均重合度１５００のポリビニルアルコール系樹脂（Ａ）２５部及び４級アンモニウム塩基（ジアリルジメチルアンモニウムクロライドで変性）含有量７モル％、ケン化度８８モル％、平均重合度１０００のポリビニルアルコール系樹脂（Ｂ）７５部からなる固形分濃度１５％の水溶液を作製して、その透明度をＪＩＳ  Ｋ６７２６に準拠して測定したところ、７２％であった。
ついで、実施例１と同様に記録シート（ａ）及び（ｂ）を作製して同様に評価を行った。
【００５２】
実施例４
オキシエチレン基（平均鎖長ｎ＝１５のポリオキシエチレンアリルエーテルで変性）含有量０．７モル％、ケン化度９４モル％、平均重合度２７００のポリビニルアルコール系樹脂（Ａ）５０部及び４級アンモニウム塩基（ジアリルジメチルアンモニウムクロライドで変性）含有量０．５モル％、ケン化度９９モル％、平均重合度２７００のポリビニルアルコール系樹脂（Ｂ）５０部からなる固形分濃度１５％の水溶液を作製して、その透明度をＪＩＳ  Ｋ６７２６に準拠して測定したところ、８０％であった。
ついで、実施例１と同様に記録シート（ａ）及び（ｂ）を作製して同様に評価を行った。
【００５３】
実施例５
オキシエチレン基（平均鎖長ｎ＝２０のポリオキシエチレンアリルエーテルで変性）含有量１モル％、ケン化度９９モル％、平均重合度１９００のポリビニルアルコール系樹脂（Ａ）６０部及び４級アンモニウム塩基［トリメチル−（メタクリルアミド）アンモニウムクロライドで変性］含有量２モル％、ケン化度９１モル％、平均重合度１８００のポリビニルアルコール系樹脂（Ｂ）４０部からなる固形分濃度１５％の水溶液を作製して、その透明度をＪＩＳ  Ｋ６７２６に準拠して測定したところ、６５％であった。
ついで、実施例１と同様に記録シート（ａ）及び（ｂ）を作製して同様に評価を行った。
【００５４】
実施例６
実施例１において、（Ａ）成分と（Ｂ）成分の含有割合（Ａ／Ｂ）を５０／５０（重量比）とした以外は同様に樹脂組成物を得て、同様に記録シート（ａ）及び（ｂ）を作製して同様に評価を行った。なお、得られた樹脂組成物の１５％水溶液の透明度をＪＩＳ  Ｋ６７２６に準拠して測定したところ７７％であった。
【００５５】
実施例７
実施例１において、（Ａ）成分と（Ｂ）成分の含有割合（Ａ／Ｂ）を７０／３０（重量比）とした以外は同様に樹脂組成物を得て、同様に記録シート（ａ）及び（ｂ）を作製して同様に評価を行った。なお、得られた樹脂組成物の１５％水溶液の透明度をＪＩＳ  Ｋ６７２６に準拠して測定したところ９２％であった。
【００５６】
比較例１
実施例１において、（Ｂ）成分を配合せずに、同様に記録シート（ａ）及び（ｂ）を作製して同様に評価を行った。
【００５７】
比較例２
実施例１において、（Ａ）成分を配合せずに、同様に記録シート（ａ）及び（ｂ）を作製して同様に評価を行った。
【００５８】
比較例３
実施例１において、（Ｂ）成分に変えて、未変性のポリビニルアルコール（ケン化度８８モル％、平均重合度１５００）を用い、かつ（Ａ）成分を５０部、該ポリビニルアルコールを５０部とした以外は同様に樹脂組成物を得て、同様に記録シート（ａ）及び（ｂ）を作製して同様に評価を行った。なお、得られた樹脂組成物の１５％水溶液の透明度をＪＩＳ  Ｋ６７２６に準拠して測定したところ４０％であった。
【００５９】
実施例及び比較例の評価結果を表１に示す。
【００６０】
0005159008.tif 000008
【００６１】
【発明の効果】
本発明の記録シート用樹脂組成物は、記録シートに適用したときにインク受理性、にじみ防止性、光沢性、耐候性等の印刷適性に優れた記録シート用を得ることができ、インクジェット方式、オフセット方式、フレキソ方式、感熱方式等により印字・印刷される記録シートに有用で、基材も紙基材のみならず、ＰＥＴ、ＰＶＣ、ＰＰ等の樹脂基材にも最適である。